"下記一般式1で表される化合物:式中、Cuは銅イオンである。R1およびR2は、それぞれ同じまたは異なってよく、直鎖状、分岐状もしくは環状のアルキル基であるか、または置換基を有してもよい芳香環基である。R3、R4、R5およびR6は、それぞれ同じまたは異なってよく、ハロゲン原子、シアノ基、ニトロ基、分岐状もしくは環状のアルキル基、またはHである。X-は対イオンであり、Xは、F、Cl、Br、I、BF4、PF6、CH3CO2、CF3CO2、CF3SO3またはClO4である。。前記一般式1において、R1およびR2はフェニル基であり、R3、R4、R5およびR6はHであり、XはBF4であることを特徴とする請求項1に記載の化合物。互いに離間して配置された陽極および陰極と、前記陽極と前記陰極との間に配置され、ホスト材料および発光ドーパントを含む発光層とを具備する有機電界発光素子であって、前記発光ドーパントとして、請求項1に記載の化合物を含むことを特徴とする有機電界発光素子。前記ホスト材料は、低分子または高分子であることを特徴とする請求項3に記載の有機電界発光素子。請求項3に記載の有機電界発光素子を具備することを特徴とする表示装置。請求項3に記載の有機電界発光素子を具備することを特徴とする照明装置。本発明が解決しようとする課題は、安価であり、合成が容易であり、且つ短波長の発光波長を示す銅錯体、ならびにこれを発光ドーパントとして用いた有機電界発光素子、表示装置および照明装置を提供することである。実施形態によれば、下記一般式1で表される化合物が提供される:式中、Cuは銅イオンである。R1およびR2は、それぞれ同じまたは異なってよく、直鎖状、分岐状もしくは環状のアルキル基であるか、または置換基を有してもよい芳香環基である。R3、R4、R5およびR6は、それぞれ同じまたは異なってよく、ハロゲン原子、シアノ基、ニトロ基、分岐状もしくは環状のアルキル基、またはHである。X-は対イオンであり、Xは、F、Cl、Br、I、BF4、PF6、CH3CO2、CF3CO2、CF3SO3またはClO4である。。以下、実施の形態について、図面を参照しながら説明する。図1は、実施形態に係る有機電界発光素子を示す断面図である。有機電界発光素子10は、基板11上に、陽極12、正孔輸送層13、発光層14、電子輸送層15、電子注入層16および陰極17を順次形成した構造を有する。正孔輸送層13、電子輸送層15および電子注入層16は、必要に応じて形成される。以下、実施形態に係る有機電界発光素子の各部材について詳細に説明する。発光層14は、陽極側から正孔を、陰極側から電子をそれぞれ受け取り、正孔と電子との再結合の場を提供して発光させる機能を有する層である。この結合によるエネルギーで、発光層中のホスト材料が励起される。励起状態のホスト材料から発光ドーパントへエネルギーが移動することにより、発光ドーパントが励起状態となり、発光ドーパントが再び基底状態に戻る際に発光する。発光層14は、有機材料からなるホスト材料中に、発光性金属錯体以下、発光ドーパントと称するをドープした構成をとる。本実施形態においては、発光ドーパントとして、以下の一般式1で表される銅錯体を使用する。式中、Cuは銅イオンである。R1およびR2は、それぞれ同じまたは異なってよく、直鎖状、分岐状もしくは環状のアルキル基であるか、または置換基を有してもよい芳香環基である。前記アルキル基の炭素数は1~6であることが好ましく、具体例としては、メチル基、イソプロキル基、シクロへキシル基等が挙げられる。前記芳香環基の具体例としては、フェニル基、ナフチル基、フェノキシ基等が挙げられ、これらは、アルキル基、ハロゲン原子、カルボキシル基等の置換基で置換されてもよい。R3、R4、R5およびR6は、それぞれ同じまたは異なってよく、ハロゲン原子、シアノ基、ニトロ基、分岐状もしくは環状のアルキル基、またはHである。R3、R4、R5およびR6がアルキル基である場合、その炭素数は1~6であることが好ましく、例えば、メチル基、イソプロキル基、シクロへキシル基等が挙げられる。X-は対イオンであり、Xは、F、Cl、Br、I、BF4、PF6、CH3CO2、CF3CO2、CF3SO3またはClO4である。発光ドーパントとして銅錯体を使用することにより、イリジウム錯体や白金錯体を使用した場合よりコストを抑えて有機EL素子を作製することができる。また、上記一般式1で示した銅錯体は、発光ドーパントとしての用途が既知である他の銅錯体に比べて、容易に合成することができる。さらに、上記一般式1で表される銅錯体は、発光ドーパントとしての用途が既知である他の銅錯体に比べて、発光波長が短波長側にある。従って、上記一般式1の銅錯体を発光ドーパントとして使用すると、青色の発光を得ることができる。また、上記一般式1で表される銅錯体を発光ドーパントとして使用した場合であっても、従来の有機EL素子と比較して同等かそれ以上の発光効率および輝度を有する有機EL素子を提供することができる。以下に、上記一般式1で表される銅錯体の合成スキームを示す。反応式中、R1、R2、R3、R4、R5、R6およびXは、上記で定義した通りである。上記一般式1で表される銅錯体の具体例としては、R1およびR2をフェニル基、R3、R4、R5およびR6をHとした配位子Py-C2-PPh3を用いた銅錯体Cu2BF4が挙げられる。Cu2BF4の構造を以下に示す。ホスト材料としては、発光ドーパントへのエネルギー移動効率の高い材料を使用することが好ましい。発光ドーパントとしてリン光発光ドーパントを用いる場合に使用されるホスト材料は、低分子系と高分子系とに大別される。低分子系ホスト材料を含む発光層は、主に低分子系ホスト材料および発光ドーパントを真空共蒸着することによって成膜される。高分子系ホスト材料を含む発光層は、主に高分子系ホスト材料および発光ドーパントを混合した溶液を塗布することによって成膜される。低分子系ホスト材料の代表例は、1,3-ビスカルバゾール-9-イルベンゼンmCP等である。高分子系ホスト材料の代表例は、ポリビニルカルバゾールPVK等である。本実施形態では、ホスト材料として、他に、44’-ビス9-ジカルバゾリル-2,2’-ビフェニルCBP、p-ビスベンゼンUGH2等を使用することができる。正孔輸送性の強いホスト材料を使用する場合、発光層内の正孔と電子とのキャリアバランスがとれず、発光効率が低下するという問題が生じ得る。そこで、発光層中にさらに電子注入輸送材料を含有させてもよい。逆に、電子輸送性の強いホスト材料を使用する場合には、発光層中にさらに正孔注入輸送材料を含有させてもよい。このような構成とすることで、発光層内の正孔と電子とのキャリアバランスがとれ、発光効率が向上する。発光層14の成膜方法は、薄膜を形成できる方法であれば特に限定されないが、例えばスピンコート法を使用することが可能である。発光ドーパントおよびホスト材料を含む溶液を所望の膜厚に塗布した後、ホットプレート等で加熱乾燥する。塗布する溶液は、予めフィルターでろ過したものを使用してもよい。発光層14の厚さは、10~100nmであることが好ましい。発光層14におけるホスト材料と発光ドーパントの割合は、本発明の効果を損なわない限り任意である。基板11は、他の部材を支持するためのものである。この基板11は、熱や有機溶剤によって変質しないものが好ましい。基板11の材料としては、例えば、無アルカリガラス、石英ガラス等の無機材料、ポリエチレン、ポリエチレンテレフタレートPET、ポリエチレンナフタレートPEN、ポリイミド、ポリアミド、ポリアミドイミド、液晶ポリマー、シクロオレフィンポリマー等のプラスチック、高分子フィルム、およびステンレス鋼SUS、シリコン等の金属基板が挙げられる。発光を取り出すため、ガラス、合成樹脂等からなる透明な基板を用いることが好ましい。基板11の形状、構造、大きさ等について特に制限はなく、用途、目的等に応じて適宜選択することができる。基板11の厚さは、その他の部材を支持するために十分な強度があれば、特に限定されない。陽極12は、基板11の上に積層される。陽極12は、正孔輸送層13または発光層14に正孔を注入する。陽極12の材料としては、導電性を有するものであれば特に限定されない。通常は、透明または半透明の導電性を有する材料を、真空蒸着法、スパッタリング法、イオンプレーティング法、メッキ法、塗布法等で成膜する。例えば、導電性の金属酸化物膜、半透明の金属薄膜等を陽極12として使用することができる。具体的には、酸化インジウム、酸化亜鉛、酸化スズ、およびそれらの複合体であるインジウム錫酸化物ITO、フッ素ドープ酸化スズFTO、インジウム亜鉛酸化物等からなる導電性ガラスを用いて作製された膜NESA等や、金、白金、銀、銅等が用いられる。特に、ITOからなる透明電極であることが好ましい。また、電極材料として、有機系の導電性ポリマーであるポリアニリンおよびその誘導体、ポリチオフェンおよびその誘導体等を用いてもよい。陽極12の膜厚は、ITOの場合、30~300nmであることが好ましい。30nmより薄くすると、導電性が低下して抵抗が高くなり、発光効率低下の原因となる。300nmよりも厚くすると、ITOに可撓性がなくなり、応力が作用するとひび割れが生じる。陽極12は、単層であってもよく、異なる仕事関数の材料からなる層を積層したものであってもよい。正孔輸送層13は、陽極12と発光層14との間に任意に配置される。正孔輸送層13は、陽極12から正孔を受け取り、発光層側へ輸送する機能を有する層である。正孔輸送層13の材料としては、例えば、導電性インクであるポリエチレンジオキシチオフェン:ポリスチレンスルホン酸[以下、PEDOT:PSSと記す]のようなポリチオフェン系ポリマーを使用することができるが、これに限定されない。正孔輸送層13の成膜方法は、薄膜を形成できる方法であれば特に限定されないが、例えばスピンコート法を使用することが可能である。正孔輸送層13の溶液を所望の膜厚に塗布した後、ホットプレート等で加熱乾燥する。塗布する溶液は、予めフィルターでろ過したものを使用してもよい。電子輸送層15は、任意に、発光層14の上に積層される。電子輸送層13は、電子注入層16から電子を受け取り、発光層14へ輸送する機能を有する層である。電子輸送層15の材料としては、例えば、トリス3--メシチルボラン[以下、3TPYMBと記す]、トリスアルミニウム錯体Alq3、バソフェナントロリンBPhen等を使用することができるが、これらに限定されない。電子輸送層15は、真空蒸着法、塗布法等で成膜する。電子注入層16は、任意に、電子輸送層15の上に積層される。電子注入層16は、陰極17から電子を受け取り、電子輸送層15または発光層14へ注入する機能を有する層である。電子注入層16の材料としては、例えば、CsF、LiF等を使用することができるが、これらに限定されない。電子注入層16は、真空蒸着法、塗布法等で成膜する。陰極17は、発光層14または電子輸送層15もしくは電子注入層16の上に積層される。陰極17は、発光層14または電子輸送層15もしくは電子注入層16に電子を注入する。通常、透明または半透明の導電性を有する材料を真空蒸着法、スパッタリング法、イオンプレーティング法、メッキ法、塗布法等で成膜する。電極材料としては、導電性の金属酸化物膜、金属薄膜等が挙げられる。陽極12を仕事関数の高い材料を用いて形成した場合、陰極17には仕事関数の低い材料を用いることが好ましい。仕事関数の低い材料としては、例えば、アルカリ金属、アルカリ土類金属等が挙げられる。具体的には、Li、In、Al、Ca、Mg、Na、K、Yb、Cs等を挙げることができる。陰極17は、単層であってもよく、異なる仕事関数の材料で構成される層を積層したものであってもよい。また、2種以上の金属の合金を使用してもよい。合金の例としては、リチウム-アルミニウム合金、リチウム-マグネシウム合金、リチウム-インジウム合金、マグネシウム-銀合金、マグネシウム-インジウム合金、マグネシウム-アルミニウム合金、インジウム-銀合金、カルシウム-アルミニウム合金等が挙げられる。陰極17の膜厚は、10~150nmであることが好ましい。膜厚が上記範囲より薄い場合は、抵抗が大きくなりすぎる。膜厚が厚い場合には、陰極17の成膜に長時間を要し、隣接する層にダメージを与えて性能が劣化する。以上、基板の上に陽極を積層し、基板と反対側に陰極を配置した構成の有機電界発光素子について説明したが、陰極側に基板を配置してもよい。図2は、本発明の実施態様に係る表示装置を示す回路図である。図2に示す表示装置20は、横方向の制御線CLと縦方向の信号線DLがマトリックス状に配置された回路の中に、それぞれ画素21を配置した構成をとる。画素21には、発光素子25および発光素子25に接続された薄膜トランジスタTFT26が含まれる。TFT26の一方の端子は制御線に接続され、他方の端子は信号線に接続される。信号線は、信号線駆動回路22に接続されている。また、制御線は、制御線駆動回路23に接続されている。信号線駆動回路22および制御線駆動回路23は、コントローラ24により制御される。図3は、本発明の実施態様に係る照明装置を示す断面図である。照明装置100は、ガラス基板101上に、陽極107、有機EL層106、および陰極105を順次積層した構成をとる。封止ガラス102は、陰極105を覆うように配置され、UV接着剤104を用いて固定される。封止ガラス102の陰極105側の面には、乾燥剤103が設置される。<CuPy-C2-PPh32BF4の合成>100mL茄子フラスコに、テトラキスアセトニトリル銅Iテトラフルオロボレイト10.57mg0.034mmolおよび2-エチルピリジン20.31mg0.070mmolを入れ、真空乾燥を行った。茄子フラスコ内を窒素で置換し、窒素置換したシリンジを用いて、窒素バブリングしたクロロホルムを5mL加えた。室温下、6時間撹拌後、反応溶液をろ過し、不溶物を取り除いた。ろ液にヘキサンを加えると、白色固体が析出した。ろ過して析出物を単離し、目的物質であるCu2BF4の1H-NMRスペクトルCDCl3,270MHzを図4に示す。<PLスペクトルの測定>上記の合成法によって得られたCu2BF4について、フォトルミネッセンスPLスペクトルを測定した。測定は、室温、固体状態において、浜松フォトニクス製マルチチャンネル検出器PMA-11を用いて行った。その結果を図5に示す。励起波長365nmの紫外光で励起させたところ、発光ピーク470nmの青色発光を示した。<有機EL素子の作製>上記で合成したCuからなる透明電極である。正孔輸送層の材料には、導電性インクであるポリエチレンジオキシチオフェン:ポリスチレンスルホン酸PEDOTPSSの水溶液を用いた。PEDOTPSSの水溶液をスピンコートによって塗布し、加熱して乾燥させることにより正孔輸送層を55nmの厚さに形成した。発光層の材料には、ホスト材料としてポリビニルカルバゾールPVK、電子輸送材料として1,3-ビス-1,3,4-オキシジアゾル-5-イルベンゼンOXD-7、発光ドーパントとしてCu-メシチルボラン3TPYMBを真空蒸着することにより10nmの厚さに形成した。電子注入層は厚さ1nmのCsFで形成し、陰極は厚さ150nmのAlで形成した。<ELスペクトルの測定>上記のように作製した有機EL素子について、電圧印加時のエレクトロルミネッセンスELスペクトルを測定した。測定は、浜松フォトニクス製高感度マルチチャンネル分光器C10027-01を用いて行った。その結果を図6に示す。488nmに発光ピークをもつELスペクトルが得られた。<有機EL素子の発光特性>上記のように作製した有機EL素子について、発光特性を調べた。図7aは、素子の電圧と電流密度との関係を示す図である。図7bは、素子の電圧と輝度との関係を示す図である。輝度は、浜松フォトニクス社製視感度フィルタ付きSiフォトダイオードS7610を用いて測定した。また、電流および電圧の測定は、HEWLETTPACKARD社製半導体パラメータアナライザ4156bを用いて行った。電圧の印加と共に電流密度は上昇し、4Vで発光が開始された。輝度は、6Vで2cd/cm2であった。上記実施形態または実施例によれば、安価であり、合成が容易であり、且つ短波長の発光波長を示す銅錯体、ならびにこれを発光ドーパントとして用いた有機電界発光素子、表示装置および照明装置を提供することができる。本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。"